(57)【特許請求の範囲】
【請求項１】
主成分として、Ｆｅ２Ｏ３を３９〜４１ｍｏｌ％、ＭｇＯを２８〜３２ｍｏｌ％、ＺｎＯを１７〜１９ｍｏｌ％、ＭｎＯを９〜１５ｍｏｌ％、ＣｕＯを１〜３ｍｏｌ％の各範囲内で、かつ合計が１００ｍｏｌ％となるように配合してなり、高周波（１００ｋＨｚ）でのコアロスが５５０ｋｗ／ｍ３ 以下であることを特徴とするＭｇ−Ｚｎ系フェライト材料。
【請求項２】
前記主成分に対し、副成分としてＢｉ２Ｏ３を１．０重量％以下添加してなることを特徴とする請求項１記載のＭｇ−Ｚｎ系フェライト材料。
【発明の詳細な説明】
【０００１】
【発明の属する技術分野】
本発明は、例えばテレビ受像機やパソコン用ＣＲＴディスプレイといった画像表示装置の偏向ヨーク等のコア材料に適したＭｇ−Ｚｎ系フェライト材料に関するものである。
【０００２】
【従来の技術】
このようなＭｇ−Ｚｎ系フェライト材料は、主成分として、Ｆｅ2 Ｏ3 （酸化鉄）、ＭｇＯ（酸化マグネシウム）、ＺｎＯ（酸化亜鉛）などが配合されたものであり、Ｍｎ−Ｚｎ系フェライト材料やＮｉ−Ｚｎ系フェライト材料といった他のフェライト材料に比べて、製品化の際の製造コストを安価に抑えることができる点で優れている。また、この材料から製造されるフェライト製品は比較的高い固有抵抗を有するため、当該材料で作成された偏向ヨークはリンギング現象の発生を抑制することができるといった優れた点を有している。
【０００３】
しかしながら、このＭｇ−Ｚｎ系フェライト材料から製造された偏向ヨークは、他のフェライト材料から製造された偏向ヨークに比べてコアロス（磁気損失）が大きいため、高周波数域で使用する高精細、高画質のＣＲＴ用偏向ヨークコアに適用した場合にコアの自己発熱が大きくなりＣＲＴが正常に機能しなくなるといった恐れがあった。
【０００４】
このような事情から、Ｍｇ−Ｚｎ系フェライト材料から得られるフェライトコアのコアロス低減化について従来から研究がなされており、現在までに、多種多様な組成を有するＭｇ−Ｚｎ系フェライト材料が提案されている。
【０００５】
【発明が解決しようとする課題】
このうち、本出願人は先に、特公平３−６６２５４号公報に示すように、Ｆｅ2 Ｏ3 を４６〜４９ｍｏｌ％、ＭｇＯを２４〜２７ｍｏｌ％、ＺｎＯを１８〜２１ｍｏｌ％、ＭｎＯ（酸化マンガン）を４〜７ｍｏｌ％、ＣｕＯ（酸化銅）を１〜４ｍｏｌ％含有する主成分に対し、副成分としてＢｉ2 Ｏ3 （酸化ビスマス）を０．３〜０．６重量％添加してなるＭｇ−Ｚｎ系フェライト材料を提案しているが、未だコアロス低減化において改善が要求されている。
【０００６】
本発明は、本出願人が先に提案した上記発明に係るＭｇーＺｎ系フェライト材料の改良に係るもので、その目的は、コアロスが従来よりもより一層少なく高周波数域で使用する高精細、高画質のＣＲＴ用偏向ヨークコアの製造に好適なＭｇ−Ｚｎ系フェライト材料を提供するにある。
【０００７】
【課題を解決するための手段】
前記目的を達成するために本発明に係るＭｇ−Ｚｎ系フェライト材料にあっては、主成分として、Ｆｅ２Ｏ３を３９〜４１ｍｏｌ％、ＭｇＯを２８〜３２ｍｏｌ％、ＺｎＯを１７〜１９ｍｏｌ％、ＭｎＯを９〜１５ｍｏｌ％、ＣｕＯを１〜３ｍｏｌ％の各範囲内で、かつ合計が１００ｍｏｌ％となるように配合してなり、高周波（１００ｋＨｚ）でのコアロスが５５０ｋｗ／ｍ３ 以下であることを特徴とする。このような組成からなるＭｇ−Ｚｎ系フェライト材料からは、従来と同様に高い固有抵抗及びキュリー温度を有する一方、従来に比べてコアロスを顕著に減少してなる偏向ヨーク等のフェライトコアを得ることができる。
【０００８】
また、好ましくは、前記主成分に対し、副成分としてＢｉ2 Ｏ3 を１．０重量％以下添加することで、これにより、更にコアロスの小さいフェライトコアを得ることができる。
【０００９】
【発明の実施の形態】
以下に本発明に係るＭｇ−Ｚｎ系フェライト材料の実施の形態について、添付図面を用いて説明する。本発明に係るＭｇ−Ｚｎ系フェライト材料は、主成分としてＦｅ2 Ｏ3 、ＭｇＯ、ＺｎＯ，ＭｎＯ，ＣｕＯを所定量配合したものであり、当該材料からは次のようにしてフェライト製品、例えばフェライトコアを得る。即ち、先ず当該フェライト材料を仮焼成し、仮焼成により得た仮焼成物を微粉砕して仮焼成紛を作成する。そして、仮焼成紛にバインダーを加えて混練して所定のコア形状に成形し、その後、得られた成形体を本焼成してフェライトコアを得る。
【００１０】
ここで、Ｍｇ−Ｚｎ系フェライト材料としてその主成分を種々変えたものを用意し、各材料から得られたフェライトコアに対してコアロスを始めとする材質特性の測定試験を行った。
【００１１】
各配合比率は、Ｆｅ2 Ｏ3 が３８．０〜５０．０ｍｏｌ％、ＭｇＯが２２．０〜３２．５ｍｏｌ％、ＺｎＯが１４．０〜２０．０ｍｏｌ％、ＭｎＯが４．０〜１６．０ｍｏｌ％、ＣｕＯが０．０〜５．０ｍｏｌ％の各範囲内で、かつ配合比率の合計が１００ｍｏｌ％となるようにして、表１に試料Ａ〜Ｕとして示す配合のものからフェライトコアを得た。
【００１２】
また、従来品として、特公平３−６６２５４号公報に開示されたＭｇ−Ｚｎ系フェライト材料として、Ｆｅ2 Ｏ3 が４７．４ｍｏｌ％、ＭｇＯが２５．９ｍｏｌ％、ＺｎＯが１９．７ｍｏｌ％、ＭｎＯが５．９ｍｏｌ％、ＣｕＯが１．１ｍｏｌ％の比率で配合されたものからフェライトコアを得た。
【００１３】
各材料からフェライトコアを製造するに際し、仮焼成を温度約８００〜１０００℃で行うとともに、仮焼成物の微粉砕をボールミルを使用して機械的に行った。また、成形体の成形に際しては、仮焼粉用バインダーとしてポリビニルアルコール（ＰＶＡ）と適量の水とを混合して作成したものを使用するとともに、混練によりペレットを造粒して、このペレットを環状に成形した。また、本焼成にあっては、空気中において温度約１２５０〜１３３０℃で行って、外径約２５ｍｍ、内径約１５ｍｍ、厚さ約５ｍｍの大きさを有する環状のフェライトコアを製作した。
【００１４】
そして、これら試料Ａ〜Ｕ及び従来品について、固有抵抗、キュリー温度及びコアロスの測定を行い、測定結果を表１に示した。ここで、コアロスの測定は、ＪＩＳ  Ｃ  ２５６１−１９９２「フェライト磁心の材質性能試験方法」における「コアロス測定法（波形記憶装置による測定回路の使用）」に基づき、測定条件として、周波数ｆを１００ｋＨｚ，磁束密度Ｂｍを１００ｍＴ，温度を１００℃に設定して行った。尚、キュリー温度が１７０℃を越えたものについては、該当欄に「＞１７０」と示した。
【００１５】
【表１】
0003843150.tif 000002
この表１から、従来品については、固有抵抗が約１０７Ω・ｃｍ、コアロスが８００ｋＷ／ｍ３、キュリー温度が約１５５℃という測定結果が得られた。
【００１６】
これに対して、本発明ではコアロスの目標値として従来の値より大幅に低い５５０ｋＷ／ｍ３以下を設定し、また固有抵抗については偏向ヨークのリンギング現象の発生を充分に抑制できる従来と同様の１０７Ω・ｃｍ以上の値を目標値として設定し、キュリー温度については偏向ヨークコアの温度上昇に対しても十分な飽和磁束密度を保つことができる１３０℃以上の値を目標値として設定した。この結果、試料Ｂ，Ｄ，Ｅに示した本発明品を得た。
【００１７】
また、試料Ａ，Ｃ，Ｆ〜Ｕについては、固有抵抗が１０７Ω・ｃｍ未満か、あるいはキュリー温度が１３０℃未満か、或いはコアロスが５５０ｋＷ／ｍ３を越えたものを比較品として示した。
【００１８】
ここで、本発明の全ての目標値を満たした試料Ｂ，Ｄ，Ｅについて着目すると、これら試料は主成分としてＦｅ２Ｏ３を３９〜４１ｍｏｌ％、ＭｇＯを２８〜３２ｍｏｌ％、ＺｎＯを１７〜１９ｍｏｌ％、ＭｎＯを９〜１５ｍｏｌ％、ＣｕＯを１〜３ｍｏｌ％の各範囲内に配合したフェライト材料から製造されたものであることが認められた。
【００１９】
したがって、上記組成からなるＭｇ−Ｚｎ系フェライト材料からは、十分高い固有抵抗及びキュリー温度を有し、かつコアロスが従来より大幅に減少したフェライトコアを得ることができる。このことから、本発明のＭｇ−Ｚｎ系フェライト材料は高周波数域で使用する高精細、高画質のＣＲＴ用偏向ヨークコアの材料として用いた場合には、コアの自己発熱の発生を抑えてＣＲＴの機能低下を防止することが出来る。
【００２０】
次に、本発明の組成に係るＭｇ−Ｚｎ系フェライト材料に対してＢｉ2 Ｏ3   （酸化ビスマス）を添加してフェライトコアを作成し、このフェライトコアのコアロス測定試験を行った。この試験では、表１の試料Ｂと同じ組成を有するＭｇ−Ｚｎ系フェライト材料に対してＢｉ2 Ｏ3 を添加することによって行った。Ｂｉ2 Ｏ3 の添加量は、０．１〜１．５重量％の範囲内で種々に変えて行った。表２はＢｉ2 Ｏ3 が添加されなかった試料Ｂの場合とともに測定結果を示したものであり、添付の図１は表２の結果を示したグラフである。
【００２１】
【表２】
0003843150.tif 000003
この表２及び図１から、Ｂｉ2 Ｏ3 の添加量が増加するに従って、コアロスが小さくなるが、添加量０．８重量％付近のところで最も小さくなった後は、添加量が増加してもコアロスが小さくならず、逆にコアロスが増大する傾向にあることがわかる。このＢｉ2 Ｏ3 は比較的高価な物質であるから、添加量はできるだけ少なくして大きな効果を得ることが望ましく、１．０重量％以下の範囲内、特に添加量０．６〜１．０重量％程度が好ましいことが認められる。
【００２２】
【発明の効果】
以上のように、本発明に係るＭｇ−Ｚｎ系フェライト材によれば、主成分として、Ｆｅ2 Ｏ3 、ＭｇＯ、ＺｎＯ、ＭｎＯ及びＣｕＯを請求項１で規定した所定の範囲内で配合することによって、高い固有抵抗及び高いキュリー温度を有し、かつ従来より大幅にコアロスが低減されたフェライト製品を得ることができる。これにより、本発明のＭｇ−Ｚｎ系フェライト材料を高周波数域で使用する高精細、高画質のＣＲＴ用偏向ヨークコアの材料として用いた場合には、コアの自己発熱の発生を抑えてＣＲＴの機能低下を防止することが出来る。
【００２３】
また、好ましくは、Ｍｇ−Ｚｎ系フェライト材料の主成分に対し、Ｂｉ2 Ｏ3 を１．０重量％以下の範囲内で添加した場合には、さらにコアロスが小さいフェライトコアを得ることができる。
【図面の簡単な説明】
【図１】本発明に係るＭｇ−Ｚｎ系フェライト原材料に対して添加されるＢｉ2 Ｏ3 の量とコアロスとの関係を示したグラフである。
【図１】
0003843150.tif 000004